電極集合体と、前記電極集合体を囲むカバー部材とを備え、前記電極集合体が、長手方向に直交する断面が円形、非対称形の楕円形または多角形である集電体と、前記集電体の表面に塗布された電極活物質とをそれぞれが有する、細長い形状の第1電極および第2電極、ならびに前記第1電極と前記第2電極との間に介在された分離膜または電解質層を含むケーブル型二次電池において、前記カバー部材は、前記電極集合体の方向に少なくとも部分的に引込または突出された、所定の形態の凹凸パターンを備えることを特徴とするケーブル型二次電池。前記凹凸パターンは、鋸歯状パターンであることを特徴とする請求項1に記載のケーブル型二次電池。前記電極集合体は、第1集電体と、前記第1集電体の上に所定の間隔で離隔して第1活物質から形成された第1活物質層と、前記第1活物質層を囲む電解質層と、前記第1活物質と対応するように前記電解質層上に第2活物質から形成された第2活物質層と、前記第2活物質層を囲む第2集電体とを備え、前記カバー部材は、前記第1活物質層及び前記第2活物質層と対応する形状を有することを特徴とする請求項1に記載のケーブル型二次電池。前記第1電極は負極であり、前記第2電極は正極であることを特徴とする請求項1に記載のケーブル型二次電池。前記第1活物質は、天然黒鉛、人造黒鉛、または炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体からなる群から選択された何れか1つの活物質粒子またはこれらのうち2種以上の混合物を含むことを特徴とする請求項1に記載のケーブル型二次電池。前記第2活物質は、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるからなる群から選択された何れか1つの活物質粒子またはこれらのうち2種以上の混合物を含むことを特徴とする請求項1に記載のケーブル型二次電池。前記第1集電体は、ステンレススチール、アルミニウム、ニッケル、チタン、焼成炭素、もしくは銅;カーボン、ニッケル、チタンもしくは銀で表面処理したステンレススチール;アルミニウム‐カドミウム合金;導電材で表面処理した非伝導性高分子;または伝導性高分子;から形成されたことを特徴とする請求項1に記載のケーブル型二次電池。前記第2集電体は、ステンレススチール、アルミニウム、ニッケル、チタン、焼成炭素、もしくは銅;カーボン、ニッケル、チタンもしくは銀で表面処理したステンレススチール;アルミニウム‐カドミウム合金;導電材で表面処理した非伝導性高分子;または伝導性高分子;から形成されたことを特徴とする請求項1に記載のケーブル型二次電池。前記導電材は、ポリアセチレン、ポリアニリン、ポリピロール、ポリチオフェン、ポリ窒化硫黄、酸化インジウムスズITO、銅、銀、パラジウム、及びニッケルのうち選択された1種または2種以上の混合物であることを特徴とする請求項7または8に記載のケーブル型二次電池。前記伝導性高分子は、ポリアセチレン、ポリアニリン、ポリピロール、ポリチオフェン、及びポリ窒化硫黄のうち選択された1種の化合物または2種以上の混合物であることを特徴とする請求項7または8に記載のケーブル型二次電池。前記電解質層は、ポリエチレンオキサイドPEO、ポリフッ化ビニリデンPVdF、ポリメタクリル酸メチルPMMA、ポリアクリロニトリルPANもしくはポリ酢酸ビニルPVAcのゲル型高分子電解質;および、PEO、ポリプロピレンオキシドPPO、ポリエチレンイミンPEI、ポリエチレンスルフィドPESまたはPVAcの固体電解質;のうち選択された電解質から形成されることを特徴とする請求項1に記載のケーブル型二次電池。前記電解質層は、リチウム塩をさらに含むことを特徴とする請求項1に記載のケーブル型二次電池。前記リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項12に記載のケーブル型二次電池。本発明は、上述のような問題点を解決するために創案されたものであって、変形が容易でありながらも、二次電池の安全性及び優れた性能を維持できるように構造が改善したケーブル型二次電池を提供することをその技術的課題とする。前記課題を解決するために、本発明は、長手方向に直交する断面が円形、非対称形の楕円形または多角形である集電体と、前記集電体の表面に塗布された電極活物質とをそれぞれ有する、細長い形状の第1電極および第2電極、ならびに前記第1電極と前記第2電極との間に介在された分離膜または電解質層を含む電極集合体と、前記電極集合体を囲むカバー部材とを備えるケーブル型二次電池において、前記カバー部材は、前記電極集合体の方向に少なくとも部分的に引込または突出された、予め定められた形態の凹凸パターンを備えることを特徴とするケーブル型二次電池を提供する。そして、前記凹凸パターンは、特に限定しないが、鋸歯状serratedパターンであるものを使用し得る。また、本発明のケーブル型二次電池は、前記電極集合体が、第1集電体と、前記第1集電体の上に所定の間隔で離隔して前記第1活物質から形成された第1活物質層と、前記第1活物質層を囲む電解質層と、前記第1活物質と対応するように前記電解質層の上に前記第2活物質から形成された第2活物質層と、前記第2活物質層を囲む第2集電体とを備え、前記カバー部材は、前記第1活物質層及び前記第2活物質層と対応する形状として構成され得る。このとき、前記第1電極は負極であり、前記第2電極は正極であり得る。前記集電体としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から形成されたものが望ましい。このような導電材としては、ポリアセチレン、ポリアニリン、ポリピロール、ポリチオフェン、ポリ窒化硫黄、酸化インジウムスズITO、銅、銀、パラジウム、及びニッケルなどを使用し得、伝導性高分子としては、ポリアセチレン、ポリアニリン、ポリピロール、ポリチオフェン、及びポリ窒化硫黄などを使用し得る。活物質は、負極活物質としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体などからなるものを使用し得る。また、正極活物質としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを使用し得る。電解質層は、PEO、PVdF、PMMA、PANまたはPVACを使用したゲル型高分子電解質;もしくは、PEO、ポリプロピレンオキシドPPO、ポリエチレンイミンPEI、ポリエチレンスルフィドPESまたはポリビニルアセテートPVAcの固体電解質;などを使用し得る。本発明のケーブル型二次電池において、電解質層は、リチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。本発明によるケーブル型二次電池は、凹凸形態の改善したカバー部材を利用して電極集合体を保護及び/または被覆することで、ケーブル型二次電池の可撓性を増大させることができる。以下、本発明を図面を参照しながら詳しく説明する。本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。図1及び図2には、本発明によるケーブル型二次電池の一実施例が概略的に示されている。しかし、本明細書に記載された実施例と図面に図示された構成は本発明の最も望ましい一実施例に過ぎず、本発明の技術的思想の全てを代弁するものではないため、本出願時点においてこれらに代替できる多様な均等物と変形例があり得ることを理解しなければならない。図1を参照すれば、本発明のケーブル型二次電池100は、長手方向に直交する断面が円形、非対称形の楕円形または多角形である集電体の表面に電極活物質が塗布された、細長くそれぞれ構成された第1電極、第2電極、及び前記第1電極と前記第2電極との間に介在された分離膜または電解質層を含む電極集合体102と、前記電極集合体を包むことができるカバー部材101とを備えるケーブル型二次電池において、前記カバー部材は、前記電極集合体の方向に少なくとも部分的に引込または突出された、予め定められた形態の凹凸パターンを備える。前記凹凸パターンは、特にその形態を限定しないが、鋸歯状パターンを使用し得る。そして、本発明のケーブル型二次電池は、長手方向に長く伸びた線型構造を有し、可撓性を持っていて変形自在である。本発明の電極集合体102は、特にその形態を限定するのではなく、一般的な電気化学作用が可能であるように電極及び正極と負極との電極間にイオンの通路である分離膜または電解質層を備える場合を意味し、正極集電体は、正極活物質層と結合して正極を構成し、負極集電体は、負極活物質層と結合して負極を構成する。このような電極集合体102を包む本発明のカバー部材101は、前記電極集合体の方向に少なくとも部分的に引込または突出された、予め定められた形態の凹凸パターン、望ましくは、鋸歯状パターンを備えることからケーブル型二次電池の可撓性が向上する。これは、カバー部材の凹凸パターンの引き込まれた部分が可撓性に優れていることから、全体的なケーブル型二次電池の可撓性を向上させるからである。一方、突き出された部分が外部の刺激に先に接触するようになることから、外部の物理的な衝撃からケーブル型二次電池を保護する役割を果たすようになる。従って、本発明のカバー部材は、保護性を弱化させないながらもケーブル型二次電池の可撓性向上に寄与することになる。本発明のカバー部材101は、絶縁体であって、空気中の水分及び外部衝撃から電極を保護するために外部集電体の外面に形成する。カバー部材としては通常の高分子樹脂を使用し得、一例として、PVC、HDPEまたはエポキシ樹脂を使用し得る。また、本発明の電極集合体としては、活物質パターンが互いに所定の間隔で離隔して形成された活物質層を有するものを使用し得る。図2を参照すれば、このような電極集合体は、前記第1集電体202の外面に予め定められた間隔で離隔して第1電極の活物質から形成された第1活物質層203と、前記第1活物質層203を囲むように構成された電解質層204と、前記第1活物質層と対応するように前記電解質層204の外面に第2電極の活物質から形成された第2活物質層205と、前記第2活物質層205の外面を囲む第2集電体206とを備え得る。このとき、前記カバー部材201は、前記第1活物質層203及び前記第2活物質層205と対応する形状として構成することが望ましい。二次電池の活物質層は、活物質、バインダー、及び導電材を備え、集電体と結合して電極を構成する。電極が外部の力によって折れるか酷く曲がるなどの変形が起こる場合には、活物質層で活物質の脱離が発生するようになる。しかし、本発明の電極集合体がパターンを有する活物質層を備えている場合には、外部からの力によって活物質層が形成されていない非形成部の変形が先に発生するので、活物質層の変形が相対的に少なく起きることから、活物質の脱離が予防できる。このとき、集電体としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。このような導電材としては、ポリアセチレン、ポリアニリン、ポリピロール、ポリチオフェン、ポリ窒化硫黄、酸化インジウムスズITO、銅、銀、パラジウム、及びニッケルなどを使用し得、伝導性高分子としては、ポリアセチレン、ポリアニリン、ポリピロール、ポリチオフェン、及びポリ窒化硫黄などを使用し得る。活物質は、負極活物質としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体などからなるものを使用し得る。また、正極活物質としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを使用し得る。電解質層は、PEO、PVdF、PMMA、PANまたはPVACを使用したゲル型高分子電解質;もしくは、PEO、PPO、PEI、PESまたはPVAcの固体電解質などを使用し得る。本発明のケーブル型二次電池において、電解質層は、リチウム塩をさらに含み得る。リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。以下、前述の構造のケーブル型二次電池の製造方法を簡略に説明する。本発明の望ましい一実施例によるケーブル型二次電池100は、長手方向に直交する断面が円形、非対称形の楕円形または多角形である集電体の表面に電極活物質が塗布された、細長くそれぞれ構成された負極、正極、及び前記正極と前記負極との間に介在された分離膜または電解質層を含む電極集合体102と、前記電極集合体を包むことができるカバー部材101とを備えるケーブル型二次電池において、前記カバー部材101は、前記電極集合体の方向に少なくとも部分的に引込または突出された、予め定められた形態である鋸歯状パターンを備える。まず、線型のワイヤ状の負極集電体を用意し、該負極集電体の表面に負極活物質層をコーティングする。このようなコーティング方法としては、一般的なコーティング方法が適用可能であり、具体的には、電気メッキelectroplatingまたは陽極酸化処理anodicoxidationprocess方法が使用可能であるが、一定の間隔を維持するために、活物質を含む電極スラリーを押出機を通じて圧出コーティングする方法を使用して製造することが望ましい。次いで、前記負極活物質層を囲むように電解質層をコーティングする。電解質層をコーティングする方法も特に限定されないが、線型であるケーブル型二次電池の特性上、圧出コーティングする方法を使用することが製造しやすい。前記コーティングされた電解質層の表面に正極活物質層をコーティングして形成する。負極活物質層のコーティング方法を正極活物質層のコーティングにも同様に適用し得る。その後、前記正極活物質層の外面にパイプ型の正極集電体を形成する。最後に、前記パイプ型の正極集電体の外面にカバー部材を形成する。前記カバー部材は、絶縁体であって、空気中の水分及び外部衝撃から電極を保護するために最外面に形成する。保護被覆としては通常の高分子樹脂が使用でき、一例として、PVC、HDPEまたはエポキシ樹脂が使用できる。特に、本発明のカバー部材に形成される鋸歯状パターンは、カバー部材の形成後に追加的な加工を通じて形成することができ、または、カバー部材の形成時に鋸歯状パターンの形状を有する成形型を使用して形成することもできる。